(57)【要約】【課題】容器に充填されたマキサカルシトール含有水溶液製剤の際、製剤中のマキサカルシトール類縁物質が生成する、マキサカルシトール含量が低減する、という課題がある。【解決手段】本発明は、容器に充填されたマキサカルシトール含有水溶液製剤の製造方法であって、（１）マキサカルシトールを含む原料から、容器に充填された前記水溶液製剤を製造する工程における、マキサカルシトールへの光曝露量を、合計で２５００ルクス・分以下とすること、及び／又は、（２）前記水溶液製剤を、内壁面がポリテトラフルオロエチレンで形成された輸送管を通して輸送すること、を含む方法に関する。【選択図】図１
2018172300.tif 000002
【特許請求の範囲】
【請求項１】
容器に充填されたマキサカルシトール含有水溶液製剤の製造方法であって、
マキサカルシトールを含む原料から、容器に充填された前記水溶液製剤を製造する工程における、マキサカルシトールへの光曝露量を、合計で２５００ルクス・分以下とすることを含む方法。
【請求項２】
前記水溶液製剤を、内壁面がポリテトラフルオロエチレンで形成された輸送管を通して輸送することを含む請求項１に記載の方法。
【請求項３】
容器に充填されたマキサカルシトール含有水溶液製剤の製造方法であって、
前記水溶液製剤を、内壁面がポリテトラフルオロエチレンで形成された輸送管を通して輸送することを含む方法。
【発明の詳細な説明】
【技術分野】
【０００１】
本発明は、医薬品として用いることができる、容器に充填されたマキサカルシトール含有水溶液製剤の製造方法に関する。
【背景技術】
【０００２】
マキサカルシトール（１α，２５−ジヒドロキシ−２２−オキサビタミンＤ３，ＯＣＴ）を有効成分として含む水溶液製剤は、二次性副甲状腺機能亢進症の治療剤として知られている。
【０００３】
特許文献１には、マキサカルシトール（１α，２５−ジヒドロキシ−２２−オキサビタミンＤ３，ＯＣＴ）及びｐＨ調整剤を含むＯＣＴ水溶液製剤が開示されている。特許文献１では、前記ＯＣＴ水溶液製剤をアンプル、バイアル等のガラス容器に充填するとガラス壁への吸着が起こり易いため、吸着防止剤として界面活性剤をＯＣＴ水溶液製剤に配合することが好ましいと記載されている。特許文献１の実施例では、ガラスバイアル中に前記ＯＣＴ水溶液製剤を充填したことが開示されている。
【先行技術文献】
【特許文献】
【０００４】
【特許文献１】国際公開ＷＯ０２／０１７９３２
【発明の概要】
【発明が解決しようとする課題】
【０００５】
特許文献１等に記載の通り、マキサカルシトール含有水溶液製剤を容器に充填することは従来既知である。
【０００６】
しかし本発明者らは、容器に充填されたマキサカルシトール含有水溶液製剤の製造において、従来知られていなかった以下の課題が存在することを見出した。
【０００７】
本発明者らは、マキサカルシトールを含む原料からマキサカルシトール含有水溶液製剤を調合し、輸送し、容器へ充填する作業において、マキサカルシトールへの曝光量が大きい場合、製剤中のマキサカルシトール５Ｅ異性体量が増加するという新たな課題を見出した。
【０００８】
また、従来、マキサカルシトール含有水溶液製剤を容器に充填するために用いられる機器の間で、前記製剤を輸送するための輸送管としては、シリコーンチューブが用いられていた。しかし、本発明者らは、マキサカルシトール含有水溶液製剤をシリコーンチューブと接触させた場合に、前記製剤中のマキサカルシトールの含量が低減すること、マキサカルシトールの類縁物質の量が増大するという更なる新たな課題を見出した。
【課題を解決するための手段】
【０００９】
本発明者らは、鋭意検討の結果、以下の発明を完成させるに至った。
（１）容器に充填されたマキサカルシトール含有水溶液製剤の製造方法であって、
マキサカルシトールを含む原料から、容器に充填された前記水溶液製剤を製造する工程における、マキサカルシトールへの光曝露量を、合計で２５００ルクス・分以下とすることを含む方法。
（２）容器に充填されたマキサカルシトール含有水溶液製剤の製造方法であって、
前記水溶液製剤を、内壁面がポリテトラフルオロエチレンで形成された輸送管を通して輸送することを含む方法。
【００１０】
前記（１）の方法によれば、製造される容器充填マキサカルシトール含有水溶液製剤における、マキサカルシトール類縁物質の含量を低減することができる。
【００１１】
前記（２）の方法によれば、製造される容器充填マキサカルシトール含有水溶液製剤における、マキサカルシトール類縁物質の含量を低減することができるとともに、マキサカルシトールの含量の低下を抑制することができる。
【発明の効果】
【００１２】
本発明の方法は、容器に充填されたマキサカルシトール含有水溶液製剤における、マキサカルシトール類縁物質の含量を低減することができる。
【図面の簡単な説明】
【００１３】
【図１】図１は、マキサカルシトール含有水溶液製剤を調合し、アンプルに充填する装置の一例の概略を示す。
【発明を実施するための形態】
【００１４】
＜１．マキサカルシトール及び類縁物質＞
マキサカルシトールは下記式で表される構造を有する。
【００１５】
【化１】
2018172300.tif 000003
【００１６】
マキサカルシトールは公知物質である。市販のマキサカルシトールを使用することもできる。
【００１７】
マキサカルシトールから誘導されて生じ得る類縁物質として５Ｅ異性体、２０Ｒ異性体、プレマキサカルシトール等が知られている。
マキサカルシトール５Ｅ異性体は、次式で表される構造を有する。
【００１８】
【化２】
2018172300.tif 000004
【００１９】
マキサカルシトール２０Ｒ異性体は、次式で表される構造を有する。
【００２０】
【化３】
2018172300.tif 000005
【００２１】
プレマキサカルシトールは、次式で表される構造を有する。
【００２２】
【化４】
2018172300.tif 000006
【００２３】
＜２．マキサカルシトール含有水溶液製剤＞
本発明において、マキサカルシトール含有水溶液製剤（以下「薬液」と称する場合がある）は、溶媒としての水と、該水中に溶解したマキサカルシトールとを含む。
【００２４】
薬液中のマキサカルシトール濃度は特に限定されないが、典型的には０．１μｇ／ｍＬ〜１００μｇ／ｍＬ、好ましくは０．５μｇ／ｍＬ〜５０μｇ／ｍＬ、より好ましくは１．０μｇ／ｍＬ〜２０μｇ／ｍＬであることができる。
【００２５】
薬液中の水は、注射用水、注射用滅菌生理食塩水、注射用リンゲル液、ブドウ糖液等の形態で配合することができる。
【００２６】
薬液中の水の割合は、特に限定されないが、典型的には５０％（ｖ／ｖ）〜９９．９９％（ｖ／ｖ）、好ましくは９０％（ｖ／ｖ）〜９９．９％（ｖ／ｖ）であることができる。
【００２７】
マキサカルシトールは水への溶解度が低いが、アルコール等の有機溶媒には溶け易い。そこで、薬液中には、溶解補助剤として水溶性の有機溶媒を含むことが好ましい。水溶性の有機溶媒としては、無水エタノール等のアルコール等が挙げられる。薬液中の溶解補助剤の含有量は特に限定されないが、薬液全体に対して、典型的には０．００１％（ｖ／ｖ）〜２０％（ｖ／ｖ）、好ましくは０．００５％（ｖ／ｖ）〜２％（ｖ／ｖ）であることができる。
【００２８】
マキサカルシトールのガラス面への吸着を抑制するために、薬液は吸着防止剤を更に含むことが好ましい。吸着防止剤としては、界面活性剤、特に、非イオン性界面活性剤が好ましく、ポリソルベート２０、ポリソルベート８０がより好ましく、ポリソルベート２０が最も好ましい。薬液中の吸着防止剤の含有量は特に限定されないが、薬液全体に対して、典型的には０．００１重量％〜０．５重量％、好ましくは０．００５重量％〜０．１重量％であることができる。
【００２９】
薬剤は等張化剤を含有することが好ましい。等張化剤としては塩化ナトリウム等の無機塩が好ましい。薬液中の等張化剤の含有量は特に限定されないが、薬液全体に対して、典型的には０．１重量％〜２重量％、好ましくは０．２重量％〜１重量％であることができる。
【００３０】
本発明において薬液はｐＨ調節剤を含むことが好ましい。マキサカルシトールの安定性を向上させる観点から、薬液のｐＨは８．６〜９．０であることが特に好ましく、８．７〜９．０であることが最も好ましい。本発明において、ｐＨは日本薬局方に規定するｐＨ測定法に則った方法で測定した値を指す。ｐＨ標準液による校正及びｐＨの測定は後述する実施例では２３℃で行った。薬液のｐＨをこの範囲にするためのｐＨ調節剤としては、リン酸塩を用いるのが好ましく、リン酸水素二ナトリウムとリン酸二水素ナトリウムとを組み合わせて添加することが更に好ましく、リン酸水素ナトリウム水和物と無水リン酸二水素ナトリウムとを組み合わせて添加することが特に好ましい。
【００３１】
本発明において薬液は、透析機を経由して投与される薬液であることが好ましいが、注射、経皮、経粘膜、経鼻、経肺等の非経口経路で投与される薬液であってもよく、経口投与される薬液であってもよい。
【００３２】
本発明は、容器に充填されたマキサカルシトール含有水溶液製剤（薬液）に関する。ここで容器の種類は特に限定されないが、典型的にはアンプル、バイアル等の容器である。容器はガラス容器であることが好ましい。容器は褐色容器又は遮光された容器であることが好ましい。
【００３３】
＜３．本発明の方法１＞
本発明の第１の形態は、
容器に充填されたマキサカルシトール含有水溶液製剤の製造方法であって、
マキサカルシトールを含む原料から、容器に充填された前記水溶液製剤を製造する工程における、マキサカルシトールへの光曝露量を、合計で２５００ルクス・分以下とすることを含む方法
に関する。以下、この方法を「本発明の方法１」と称する場合がある。
【００３４】
本発明の方法１によれば、製造される容器充填マキサカルシトール含有水溶液製剤における、マキサカルシトール類縁物質の含量を低減することができる。特に、マキサカルシトール５Ｅ異性体の生成を効果的に抑制することができる。
【００３５】
本発明の方法１において、「マキサカルシトールを含む原料から、容器に充填された前記水溶液製剤を製造する工程」とは、マキサカルシトール及び他の原料から、容器に充填された前記水溶液製剤を製造するまでの工程全体を指し、典型的には、マキサカルシトール（原薬）及び他の原料を、必要に応じて秤量し、更に必要に応じて原料の一部を予め混合する工程（秤量・１次混合工程）、原料を混合して前記薬液を調製する工程（液調製工程）、調製された前記薬液を、容器に充填する工程（充填工程）を含む工程全体を指す。
【００３６】
前記秤量・１次混合工程は、典型的には、マキサカルシトール（原薬）をアルコールに溶解して１次溶解液とすることを含む。マキサカルシトール（原薬）及び他の原料を容器から取り出し秤量することを更に含んでもよい。
【００３７】
前記液調製工程は、典型的には、調合用タンク中において、マキサカルシトールの前記１次溶解液と他の原料とを混合して前記薬液を調製することを含む。
【００３８】
前記充填工程は、典型的には、前記薬液を収容したタンクから、前記薬液を、ポンプを用いて輸送管を経由して充填ノズルまで輸送し、充填ノズルから容器中に供給して充填する機構を備えた充填機により、前記薬液を容器に充填することを含む。
【００３９】
図１に、薬液Ｌを調合するための調合用タンク２０、及び、調合された薬液Ｌをアンプル３０に充填する充填機１０の一実施形態の概略を示す。
【００４０】
薬液Ｌは調合用タンク２０において調合される。調合用タンク２０はタンク本体２４と開閉可能な蓋２１を有する。調合用タンク２０は更に撹拌翼２２を備え、タンク本体２４内に供給された成分を混合することができる。調合用タンク２０で調合された薬液Ｌは、輸送管１５を経由して、充填機１０の中間タンク１２に供給されるように構成されている。調合用タンク２０と、充填機１０の中間タンク１２とを接続する輸送管１５の途中には、通過する薬液Ｌを無菌濾過するための無菌濾過フィルター４０が配置されている。
【００４１】
充填機１０は、上流から順に、中間タンク１２、ピストン１３、及び、充填ノズル１４を備え、これらはカバー１１で囲われた充填室１６内に設置されている。中間タンク１２とピストン１３との間、及び、ピストン１３と充填ノズル１４の間は、それぞれ、薬液Ｌを輸送するための輸送管１５により接続されている。充填室１６内には更に、充填室１６内には充填室内照明１７が配置されている。中間タンク１２に収容された薬液Ｌは、ポンプとして機能するピストン１３により、輸送管１５を経由して充填ノズル１４に輸送され、充填ノズル１４からアンプル３０中に供給される。
【００４２】
本発明の方法１では「マキサカルシトールを含む原料から、容器に充填された前記水溶液製剤を製造する工程」における、マキサカルシトールへの光曝露量を、合計で２５００ルクス・分以下とする。ここで、マキサカルシトールへの光曝露量とは、マキサカルシトール原薬、マキサカルシトール含有水溶液製剤、マキサカルシトールを含む中間生成物（例えばマキサカルシトールのアルコール溶液）等の各形態のマキサカルシトールへの光の曝露量を指す。各形態のマキサカルシトールが光に曝露されるときの照度（ルクス、ｌｘ）と時間（分）との積から光曝露量を求める。例えば、照明が点灯された室内に置かれた、遮光されていない容器又は透光性の材料からなる輸送管内にある各形態のマキサカルシトールは、光に曝露されているため、その状態にある時間と光の照度との積を求め光曝露量とする。「マキサカルシトールを含む原料から、容器に充填された前記水溶液製剤を製造する工程」のうち、各形態のマキサカルシトールを遮光条件下で処理する工程では、マキサカルシトールは光曝露を受けない。遮光条件下での処理としては、蓋が閉じられた金属製タンク中での処理等が挙げられる。
【００４３】
本発明の方法１において、前記光曝露量は、好ましくは波長６００〜７００ｎｍ、より好ましくは波長６００〜６５０ｎｍの光を主に発する光源による照明下での光曝露量である。波長がこの範囲の光の照射下においては、マキサカルシトールが特に安定であるため好ましい。そこで本発明の方法１において、「マキサカルシトールを含む原料から、容器に充填された前記水溶液製剤を製造する工程」は、好ましくは波長６００〜７００ｎｍ、より好ましくは波長６００〜６５０ｎｍの光を主に発するランプ（レッドランプ）を備えた室内で行うことが好ましい。
【００４４】
＜４．本発明の方法２＞
本発明の第２の形態は、
容器に充填されたマキサカルシトール含有水溶液製剤の製造方法であって、
前記水溶液製剤を、内壁面がポリテトラフルオロエチレンで形成された輸送管を通して輸送することを含む方法
に関する。以下、この方法を「本発明の方法２」と称する場合がある。
【００４５】
本発明の方法２によれば、製造される容器充填マキサカルシトール含有水溶液製剤における、マキサカルシトール類縁物質の含量を低減することができるとともに、マキサカルシトール含有水溶液製剤（薬液）の輸送の際のマキサカルシトールの含量の低下を効果的に抑制することができる。
【００４６】
本発明の方法２において「輸送管」とは、容器充填薬剤を製造するための機器間で前記薬液を送液するための管である。前記薬液の容器への充填を行うための充填機は、複数の機器を含み、前記複数の機器を接続する輸送管を備える。また、前記薬液を調製するための調合用タンクと前記充填機との間も輸送管により接続される場合もある。本発明の方法２は、これらの輸送管の少なくとも一部として、内壁面がポリテトラフルオロエチレンで形成された輸送管を用いることを含む。
【００４７】
特に、前記充填機が備える前記複数の機器は、それらの間の相対位置が変化し得ることから、それらを接続する輸送管として、可撓性の輸送管が用いられることが通常である。従来、可撓性の輸送管としては、シリコーン樹脂からなるチューブ（シリコーンチューブ）を用いることが一般的であった。しかし、本発明者らは、シリコーンチューブを輸送管として用いると、前記薬液中のマキサカルシトールの含量が顕著に低減するとともに、マキサカルシトールの類縁物質が増加する場合があることを見出した。更に本発明者らは、可撓性の輸送管として、内壁面がポリテトラフルオロエチレン（ＰＴＦＥ）で形成された輸送管、例えば、全体がＰＴＦＥで形成された輸送管（ＰＴＦＥチューブ）を用いることにより、前記問題が解決されることを見出した。
【００４８】
内壁面がＰＴＦＥで形成された輸送管は、薬液と接触する内壁面が少なくともＰＴＦＥにより形成されていればよいが、好ましくは、全体がＰＴＦＥで形成されている。内壁面がＰＴＦＥで形成された輸送管の内径は特に限定されないが、例えば、充填機が備える可撓性の輸送管としては、内径４〜１２ｍｍが好ましい。
【００４９】
本発明の方法２を、本発明の方法１と組み合わせて利用した場合、製造される容器充填薬液において、マキサカルシトール類縁物質の含量を更に効果的に低減することができるとともに、薬液の輸送の際のマキサカルシトールの含量の低下を更に効果的に抑制することができるため好ましい。
【実施例】
【００５０】
以下の実験１〜３の操作は、特に明示しない限り、２５℃の温度条件下において行った。
【００５１】
＜実験１＞
本実験では、下記表に示す組成を有するマキサカルシトール含有水溶液製剤を用いた。表中、各成分の量は、水溶液製剤の全量１ｍＬあたりの配合量として示す。
【００５２】
【表１】
2018172300.tif 000007
【００５３】
（１）液体輸送管の材料によるマキサカルシトール含有水溶液製剤への影響の確認試験
本実験では、図１に示す概略構造を備えた充填機１０を用いて、以下の実験を行った。輸送管１５として、内径６ｍｍのシリコーンチューブ又は内径４ｍｍのポリテトラフルオロエチレン（ＰＴＦＥ）チューブを用いた。なお、中間タンク１２、ピストン１３、及び、充填ノズル１４はいずれも、薬液Ｌと接する部分はステンレス鋼により形成されていた。なお、シリコーンチューブ又はＰＴＦＥチューブは、それぞれ、内周面を含む全体がシリコーン樹脂又はＰＴＦＥ樹脂からなる。
【００５４】
充填室内照明１７として、波長６００〜６５０ｎｍのレッドランプ（Ｐａｎａｓｏｎｉｃ製カラーパルック蛍光灯ＦＬＲ−４０Ｓ・ＥＲ／Ｍ（４０Ｗ型））を使用した。
【００５５】
上記組成のマキサカルシトール含有水溶液製剤を薬液Ｌとして用いた。
輸送管１５としてシリコーンチューブを備える充填機１０、及び、ＰＴＦＥチューブを備える充填機１０のそれぞれを用いて、以下の４種の試験を行った。
試験Ａ：遮光有り、１時間放置
試験Ｂ：遮光有り、２時間放置
試験Ｃ：遮光無し、１時間放置
試験Ｄ：遮光無し、２時間放置
【００５６】
＜試験Ａ＞
試験Ａは次の条件で行った。
１）充填機１０が設置された室内を消灯し、充填機１０の充填室１６内において、充填室内照明（レッドランプ）１７及び図示しないレッドランプ補助光を点灯した。輸送管１５としてシリコーンチューブを用いた場合、照度が４６０ｌｘとなるように充填室内照明１７を点灯し、輸送管１５としてＰＴＦＥチューブを用いた場合、照度が１，７６０ｌｘとなるように充填室内照明１７を点灯した。
２）中間タンク１２に薬液Ｌを約２，０００ｍＬ収容した。
３）充填ノズル１４の先端から輸送管１５内の空気抜きを行い、輸送管１５内を薬液Ｌで満たした。
４）中間タンク１２とピストン１３とを接続する輸送管１５及びピストン１３と充填ノズル１４とを接続する輸送管１５の全体をアルミホイルで覆い遮光した。
５）１時間後、中間タンク１２とピストン１３とを接続する輸送管１５を、上流側（中間タンク１２側）で外して、サンプリング容器（図示せず）に回収した。このとき、輸送管１５としてシリコーンチューブを用いた場合は５０ｍＬを回収し、輸送管１５としてＰＴＦＥチューブを用いた場合は５ｍＬを回収した。サンプリング容器は全体をアルミホイルで覆い遮光した。輸送管１５としてシリコーンチューブを用いた場合、中間タンク１２内の薬液Ｌが輸送管１５内に流入しないように、上流側を指で押さえつつ輸送管１５を取り外し、薬液Ｌを回収した。
【００５７】
＜試験Ｂ＞
試験Ｂは、上記５）に示す薬液Ｌの回収を１時間後ではなく２時間後に行うこと以外は、試験Ａと同様の条件で行った。
【００５８】
＜試験Ｃ＞
試験Ｃは、上記４）に示す輸送管１５のアルミホイルによる遮光を行わないこと以外は、試験Ａと同様の条件で行った。
【００５９】
試験Ｃでは、輸送管１５は遮光されていない。１時間の放置により、輸送管１５としてシリコーンチューブを用いた場合には曝光量が２２，８００ｌｘ・ｍｉｎ、輸送管１５としてＰＴＦＥチューブを用いた場合には曝光量が１０５，０００ｌｘ・ｍｉｎとなった。
【００６０】
＜試験Ｄ＞
試験Ｄは、上記５）に示す薬液Ｌの回収を１時間後ではなく２時間後に行うこと、並びに、上記４）に示す輸送管１５のアルミホイルによる遮光を行わないこと以外は、試験Ａと同様の条件で行った。
【００６１】
試験Ｄでは、輸送管１５は遮光されていない。２時間の放置により、輸送管１５としてシリコーンチューブを用いた場合には曝光量が４５，６００ｌｘ・ｍｉｎ、輸送管１５としてＰＴＦＥチューブを用いた場合には曝光量が２１０，０００ｌｘ・ｍｉｎとなった。
【００６２】
（２）陽性対照試験
陽性対照試験は、光曝露による影響を確認することを目的とする。
上記組成のマキサカルシトール含有水溶液製剤（薬液Ｌ）を、メジウム瓶（ガラス製）に薬液を入れ、蓋を閉じず開放した状態で、上記（１）で用いたのと同じ充填機１０の充填室１６内の、充填室内照明（レッドランプ）１７の直下の、アンプル３０が搬送される高さの位置に置き、２時間放置した。メジウム瓶内の液面の照度は９００ｌｘ、２時間（１２０分間）の光曝露量は１０８，０００ｌｘ・ｍｉｎであった。
【００６３】
（３）マキサカルシトール含量及び類縁物質の分析
調合直後（「イニシャル」とする）、試験Ａ、Ｂ、Ｃ、Ｄによる処理後、及び、陽性対照試験による処理後のマキサカルシトール含有水溶液製剤（薬液Ｌ）のそれぞれについて、マキサカルシトール含量、及び、類縁物質量を分析した。イニシャルのマキサカルシトール含有水溶液製剤については、３回測定し、最小桁数で四捨五入した平均値を求めた。
【００６４】
（３）−Ａ：マキサカルシトール含量
本操作は光を避け、遮光した容器を用いて行う。薬液を試料溶液とする。別に、定量用マキサカルシトール約２．５ｍｇ（含量９９．５％以上、別途、水分を測定しておく）を精密に量り、エタノール（９９．５％）１０ｍＬを加えて溶かし、希釈溶液を加えて正確に１００ｍＬとする。この液５ｍＬを正確に量り、希釈液を加えて正確に５０ｍＬとし、標準溶液とする。試料溶液及び標準溶液８０μＬにつき、次の条件で液体クロマトグラフィーにより試験を行い、それぞれの液のマキサカルシトール及びプレマキサカルシトール（マキサカルシトールに対する相対保持時間約０．８）のピーク面積の合計Ａｔ及びＡｓを測定する。但し、プレマキサカルシトールのピーク面積は自動積分法で求めた面積に感度係数２．２を乗じた値とする。
【００６５】
マキサカルシトールの量（％）＝Ｍｓ×Ａｔ／Ａｓ×４０
Ｍｓ：脱水物に換算した定量用マキサカルシトールの秤取量（ｍｇ）
Ａｔ：試料溶液から得られるマキサカルシトールのピーク面積と、プレマキサカルシトールの自動積分法で求めたピーク面積に感度係数２．２を乗じた値との合計
Ａｓ：標準溶液から得られるマキサカルシトールのピーク面積と、プレマキサカルシトールの自動積分法で求めたピーク面積に感度係数２．２を乗じた値との合計
検出器：紫外吸光光度計（測定波長：２６６ｎｍ）
カラム：内径２．１ｍｍ、長さ１５ｃｍのステンレス管に２．６μｍの液体クロマトグラフィー用オクタデシルシリル化シリカゲルを充填する。
カラム温度：４０℃付近の一定温度
移動相Ａ：水／ギ酸混液（１０００：１）
移動相Ｂ：アセトニトリル／メタノール／ギ酸混液（７５０：２５０：１）
移動相の送液：移動相Ａ及び移動相Ｂの混合比を次のように変えて濃度勾配制御する。
【００６６】
【表２】
2018172300.tif 000008
流量：毎分０．３２ｍＬ
【００６７】
（３）−Ｂ：類縁物質
以下の条件の高性能液体クロマトグラフィー（ＨＰＬＣ）により類縁物質の量を定量した。
【００６８】
本操作は光を避け、遮光した容器を用いて行う。薬液を試料溶液とする。別に、定量用マキサカルシトール約２．５ｍｇ（含量９９．５％以上、別途、水分を測定しておく）を精密に量り、エタノール（９９．５％）１０ｍＬを加えて溶かし、希釈溶液を加えて正確に１００ｍＬとする。この液５ｍＬを正確に量り、希釈液を加えて正確に５０ｍＬとする。この液５ｍＬを正確に量り、希釈液を加えて正確に５０ｍＬとする。この液５ｍＬを正確に量り、希釈溶液を加えて正確に５０ｍＬとし、標準溶液とする。試料溶液及び標準溶液８０μＬずつを正確にとり、次の条件で液体クロマトグラフィーにより試験を行う。それぞれの液のピーク面積を自動積分法により測定し、類縁物質の量を計算するとき、マキサカルシトールのピークに対する相対保持時間が約０．９３のピークがマキサカルシトール５Ｅ異性体、約０．７７のピークがマキサカルシトール２０Ｒ異性体、約０．８３のピークがプレマキサカルシトールに相当する。但し、プレマキサカルシトールのピーク面積は、自動積分法で求めた面積に感度係数２．２を乗じた値とする。
【００６９】
マキサカルシトール５Ｅ異性体の量（％）＝Ｍｓ×Ａｔ５Ｅ／Ａｓ×２／５
マキサカルシトール２０Ｒ異性体の量（％）＝Ｍｓ×Ａｔ２０Ｒ／Ａｓ×２／５
プレマキサカルシトールの量（％）＝Ｍｓ×Ａｔｐ／Ａｓ×２．２×２／５
その他の類縁物質の量（％）＝Ｍｓ×Ａｔ１／Ａｓ×２／５
Ｍｓ：脱水物に換算した定量用マキサカルシトールの秤取量（ｍｇ）
Ａｓ：標準溶液から得られるマキサカルシトールのピーク面積（プレマキサカルシトールのピークは検出されなかった）
Ａｔ５Ｅ：試料溶液から得られるマキサカルシトール５Ｅの異性体のピーク面積
Ａｔ２０Ｒ：試料溶液から得られるマキサカルシトール２０Ｒの異性体のピーク面積
Ａｔｐ：試料溶液から得られるプレマキサカルシトールの自動積分法で求めたピーク面積
Ａｔ１：試料溶液から得られるその他の類縁物質のピーク面積
検出器：紫外吸光光度計（測定波長：２６６ｎｍ）
カラム：内径２．１ｍｍ、長さ１５ｃｍのステンレス管に２．６μｍの液体クロマトグラフィー用オクタデシルシリル化シリカゲルを充填する。
カラム温度：４０℃付近の一定温度
移動相Ａ：水／ギ酸混液（１０００：１）
移動相Ｂ：アセトニトリル／メタノール／ギ酸混液（７５０：２５０：１）
移動相の送液：移動相Ａ及び移動相Ｂの混合比を次のように変えて濃度勾配制御する。
【００７０】
【表３】
2018172300.tif 000009
流量：毎分０．３２ｍＬ
【００７１】
（４）結果
分析結果を下記表に示す。
類縁物質として２０Ｒ異性体のピークは検出されなかった。プレマキサカルシトールの定量結果は次表では記載していない。マキサカルシトールのピークに対する相対保持時間が０．１４であったピークは未知の類縁物質と推定し、「ｕ．ｋ．０．１４」とした。表中「Ｎ．Ｄ．」はピークが検出されなかったことを示す。
【００７２】
【表４】
2018172300.tif 000010
【００７３】
マキサカルシトール含有水溶液製剤をシリコーンチューブと接触させた場合、マキサカルシトールの含量の低下が著しく、且つ、ｕ．ｋ．０．１４の増加が著しい。
【００７４】
一方、マキサカルシトール含有水溶液製剤をＰＴＦＥチューブと接触させた場合、マキサカルシトールの含量の低下は僅かであった。また、ｕ．ｋ．０．１４の増加は０．３〜０．４％程度であり十分に小さい。
【００７５】
以上の結果は、マキサカルシトール含有水溶液製剤を輸送するための輸送管としては、少なくとも液と接触する内周面がＰＴＦＥにより形成されている輸送管を用いることが好ましいことを裏付ける。
【００７６】
マキサカルシトール含有水溶液製剤を光曝露するとき、マキサカルシトール含量に悪影響は無いが、マキサカルシトール５Ｅ異性体量が増加する傾向が確認された。
【００７７】
＜実験２＞
本実験では、下記表に示す組成を有するマキサカルシトール含有水溶液製剤の製造工程における曝光量の影響を確認した。表中、各成分の量は、水溶液製剤の全量１ｍＬあたりの配合量として示す。
【００７８】
【表５】
2018172300.tif 000011
【００７９】
（１）製造手順と曝光量の測定
（１）−Ａ  秤量・１次混合工程
秤量用キャビネット内で、マキサカルシトールを容器から取り出し秤量し、無水エタノールへ溶解し、１次溶解液を調製した。
【００８０】
秤量用キャビネットが置かれた部屋には、光源として、波長６００〜６５０ｎｍのレッドランプ（Ｐａｎａｓｏｎｉｃ製カラーパルック蛍光灯ＦＬＲ−４０Ｓ・ＥＲ／Ｍ（４０Ｗ型））が設置されている。秤量用キャビネット内の照度を測定した。更に、該工程において、マキサカルシトール及び１次溶解液が、開放された容器内にあり光に曝されている時間を計測した。
【００８１】
（１）−Ｂ  液調製工程
液調製工程及び後述する充填工程は、図１に概略を示す、薬液Ｌを調合するための調合用タンク２０、無菌濾過フィルター４０、及び、調合された薬液Ｌをアンプル３０に充填する充填機１０を用いて行った。なお、各輸送管１５としては、ＰＴＦＥチューブを用いた。調合用タンク２０と、充填機１０とは、それぞれ異なる部屋に設置し、無菌濾過フィルター４０は調合用タンク２０と同じ部屋に設置した。
【００８２】
調合用タンク２０を設置した部屋には、光源として、波長６００〜６５０ｎｍの上記のレッドランプが設置されている。
【００８３】
液調製工程は、上記の秤量・１次混合工程で得られたマキサカルシトールの１次溶解液と、表５に示す各成分とを、調合用タンク２０に、開閉可能な蓋２１を開けて、タンク本体２４の開口部２３を開放した状態で供給し、蓋２１を閉じ、撹拌翼２２により撹拌して混合する工程である。
【００８４】
調合用タンク２０のタンク本体２４の開口部２３の位置での照度を測定した。更に、該工程においてマキサカルシトールが光に曝されている時間、すなわち、マキサカルシトールの１次溶解液を、秤量用キャビネットから取り出し、他の成分とともに調合用タンク２０内に供給し蓋２１を閉じるまでの時間を測定した。調合用タンク２０はステンレス鋼製であり、調合用タンク２０内は蓋２１を閉じると遮光されるため、蓋２１を閉じてから混合液を撹拌する時間は、曝光時間には含めない。
【００８５】
（１）−Ｃ  充填工程
充填工程は、調合用タンク２０内で調整された薬液Ｌを、輸送管１５を経由して充填機１０の中間タンク１２に供給し、供給された薬液Ｌを、ピストン１３により、輸送管１５を経由して充填ノズル１４まで供給し、アンプル３０に充填する工程である。アンプル３０は薬液Ｌ充填後、熱により熔閉される。
【００８６】
充填工程は、充填機１０が設置される部屋は消灯し、充填室内照明（レッドランプ）１７を点灯した状態で行った。
【００８７】
充填工程は閉鎖系で行われるため、薬液Ｌが光に曝されるのは、透光性のＰＴＦＥからなる輸送管１５を通過するときである。そこで、充填室１６内の中間タンク１２からピストン１３までの輸送管１５並びにピストン１３から充填ノズル１４までの輸送管１５のそれぞれ光源に近い部分における照度を測定した。照度はそれぞれ透光性の輸送管１５内を通過するため，測定した照度の合算値を輸送管１５内の薬液Ｌの曝光量とした。
【００８８】
使用した充填機１０では、充填ノズル１４一つあたり、１時間（３６００秒）にアンプル２０００本の速度で充填を行った。そこで、アンプル１本分の薬剤Ｌを充填する際の曝光時間を、３６００秒を２０００で割った１．８秒間と算出した。
【００８９】
アンプル３０として、ホウケイ酸ガラス製の１ｍＬ褐色アンプルを用いた。充填後の処理は褐色アンプル中で行っているため、充填後の処理の時間は曝光時間には含めない。
【００９０】
（２）類縁物質の分析
類縁物質の分析は、実験１と同様の手順で行った。
【００９１】
（３）結果
【００９２】
【表６】
2018172300.tif 000012
【００９３】
【表７】
2018172300.tif 000013
【００９４】
以上の結果から、マキサカルシトール含有水溶液製剤の製造工程において、マキサカルシトールへの波長６００〜６５０ｎｍの光による通算曝光量が２５００  ｌｘ・ｍｉｎ以下とすることにより、類縁物質の生成を抑制できることが確認された。
【００９５】
＜実験３＞
本実験では、下記表に示す組成を有するマキサカルシトール含有水溶液製剤を用いた。表中、各成分の量は、水溶液製剤の全量１ｍＬあたりの配合量として示す。
【００９６】
【表８】
2018172300.tif 000014
【００９７】
（１）ガラス及びステンレス鋼によるマキサカルシトール含有水溶液製剤への影響の確認試験
５０ｍＬ容量のガラス製ビーカーと、１００ｍＬ容量のステンレス鋼（ＳＵＳ）製ビーカーを用意した。各ビーカーに上記のマキサカルシトール含有水溶液製剤を３０ｍＬ加え、蓋をせずに、室内に２．５時間放置した。実験を行った室内には、光源として、波長６００〜６５０ｎｍの実験１、２と同様のレッドランプが設置されており、実験はこのレッドランプを点灯した状態で行った。
【００９８】
（２）マキサカルシトール含量及び類縁物質の分析
実験１と同様の手順により、マキサカルシトール含有水溶液製剤の調合直後（「イニシャル」とする）、実験開始から５分後、１５分後、３０分後、２．５時間後のマキサカルシトール含有水溶液製剤のそれぞれについて、マキサカルシトール含量、及び、類縁物質量を分析した。イニシャルのマキサカルシトール含有水溶液製剤については、３回測定し、小数点下３位で四捨五入した平均値を求めた。
【００９９】
（３）結果
類縁物質として２０Ｒ異性体のピークは検出されなかった。プレマキサカルシトールの定量結果は次表では記載していない。表中「Ｎ．Ｄ．」はピークが検出されなかったことを示す。
【０１００】
【表９】
2018172300.tif 000015
【０１０１】
この結果は、ガラス又はステンレス鋼との接触は、マキサカルシトール含有水溶液製剤の品質に実質的な悪影響を与えないことを示している。
【産業上の利用可能性】
【０１０２】
本発明の方法は、医薬品製造の分野において利用することができる。
【図１】
2018172300.tif 000016
【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
容器に充填されたマキサカルシトール含有水溶液製剤の製造方法であって、
マキサカルシトールを含む原料から、容器に充填された前記水溶液製剤を製造する工程における、マキサカルシトールへの光曝露量を、合計で２５００ルクス・分以下とすることを含み、前記光曝露量が、波長６００〜７００ｎｍの光を主に発するレッドランプによる照明下での光曝露量である、方法。
【請求項２】
前記水溶液製剤を、内壁面がポリテトラフルオロエチレンで形成された輸送管を通して輸送することを含む請求項１に記載の方法。